(57)【要約】【課題】ボンディングステージの変形を抑制することにより、突起電極およびリードの潰れを均一化できるボンディング装置を提供する。【解決手段】半導体チップ１１０の突起電極１１１とリード１１２とを加熱して圧着するボンディング装置１０１であって、温度上昇に対して膨張する正膨張材料および温度上昇に対して収縮する負膨張材料が複合されてなる低熱膨張セラミックスで形成されたステージ１０４と、所定の温度に加熱され、ステージ１０４上に重ね合わされた突起電極１１１およびリード１１２を加圧するボンディングツール１０５と、を備え、負膨張材料は、リン酸タングステン酸ジルコニウムからなり、低熱膨張セラミックスのヤング率は、８５ＧＰａ以上である。【選択図】図１
2015005609.tif 000002
【特許請求の範囲】
【請求項１】
半導体チップの突起電極とリードとを加熱して圧着するボンディング装置であって、
温度上昇に対して膨張する正膨張材料および温度上昇に対して収縮する負膨張材料が複合されてなる低熱膨張セラミックスで形成されたステージと、
所定の温度に加熱され、前記ステージ上に重ね合わされた突起電極およびリードを加圧するボンディングツールと、を備え、
前記負膨張材料は、リン酸タングステン酸ジルコニウムからなり、
前記低熱膨張セラミックスのヤング率は、８５ＧＰａ以上であることを特徴とするボンディング装置。
【請求項２】
前記正膨張材料は、酸化ジルコニウムまたはリン酸ジルコニウムからなることを特徴とする請求項１記載のボンディング装置。
【請求項３】
前記低熱膨張セラミックスの室温から５００℃までの線膨張係数が±１ｐｐｍ／℃以下であり、熱伝導率が３Ｗ／ｍＫ以上であることを特徴とする請求項１または請求項２記載のボンディング装置。
【発明の詳細な説明】
【技術分野】
【０００１】
本発明は、半導体チップの突起電極とリードとを加熱して圧着するボンディング装置に関する。
【背景技術】
【０００２】
従来、半導体チップの上面に形成された突起電極と、実装用テープのリードとをボンディングするＴＡＢ（Ｔａｐｅ Ａｕｔｏｍａｔｅｄ Ｂｏｎｄｉｎｇ）法が知られている。ＴＡＢ法では、上面に複数の突起電極が形成された半導体チップをボンディングステージに固定した後、複数の突起電極の上に実装テープのリードを重ねる。そして、上方から５００℃に昇温されたボンディングツールをリードに当てて、各リードと各突起電極を圧着する。このようにすることで、各リードと各突起電極がある程度まで潰れて電気的および機械的に接続される。そして、半導体チップの持つ機能をリードを介して取り出すことが可能となる。
【０００３】
上記のようなボンディングステージの材料には、フォルステライト、ジルコニアが使用される。例えば、特許文献１記載のボンディング装置は、ジルコニア製のボンディングステージを用い、ボンディングステージを予め加熱しボンディングツールとボンディングステージとの温度差を小さくしようとしている。
【先行技術文献】
【特許文献】
【０００４】
【特許文献１】特開平７−５０３２０号公報
【発明の概要】
【発明が解決しようとする課題】
【０００５】
しかしながら、上記のようなボンディング装置では、ボンディングツールによりリードと突起電極とを加熱圧着している間、ボンディングツールの熱が半導体チップを介してボンディングステージ上面に伝達され、ボンディングステージ内に温度分布が生じ、ステージ上面が凸形状に変形する。このステージ変形のため、半導体チップ中央の突起電極とリードは、端部に比べて、潰れ過ぎ、隣接する突起電極同士が接触する等の半導体チップの不良が発生する。
【０００６】
本発明は、このような事情に鑑みてなされたものであり、ボンディングステージの変形を抑制することにより、突起電極およびリードの潰れを均一化できるボンディング装置を提供することを目的とする。
【課題を解決するための手段】
【０００７】
（１）上記の目的を達成するため、本発明のボンディング装置は、半導体チップの突起電極とリードとを加熱して圧着するボンディング装置であって、温度上昇に対して膨張する正膨張材料および温度上昇に対して収縮する負膨張材料が複合されてなる低熱膨張セラミックスで形成されたステージと、所定の温度に加熱され、前記ステージ上に重ね合わされた突起電極およびリードを加圧するボンディングツールと、を備え、前記負膨張材料は、リン酸タングステン酸ジルコニウムからなり、前記低熱膨張セラミックスのヤング率は、８５ＧＰａ以上であることを特徴としている。
【０００８】
このように、ボンディングステージ材料に正膨張材料および負膨張材料が複合されてなる低熱膨張セラミックスを用いることにより、ボンディング時にステージ内に温度分布が生じても、ステージの変形を低減できる。さらに、負膨張材料にリン酸タングステン酸ジルコニウムを用いることにより広い温度範囲で低熱膨張を実現でき、ボンディングステージの変形を低減できる。
【０００９】
また、リン酸タングステン酸ジルコニウムの線膨張係数は、−４．０ｐｐｍ／℃であり負膨張性が大きい。したがって、正膨張材料を多く添加して低（ゼロ）熱膨張のステージ材料を設計できる。その正膨張材料に高剛性材料を選定すれば、低熱膨張以外に高剛性の特性も付与でき、そのヤング率を８５ＧＰａ以上にすることができる。また、正膨張材料に低熱伝導材料を選定し、低熱伝導なステージにすることもできる。
【００１０】
（２）また、本発明のボンディング装置は、前記正膨張材料が、酸化ジルコニウムまたはリン酸ジルコニウムからなることを特徴としている。
【００１１】
このように、正膨張材料として、酸化ジルコニウムまたはリン酸ジルコニウムのジルコニウム化合物を選定することにより、負膨張材料との反応を特に抑制でき、複合化することができる。
【００１２】
（３）また、本発明のボンディング装置は、前記低熱膨張セラミックスの室温から５００℃までの線膨張係数が±１ｐｐｍ／℃以下であり、熱伝導率が３Ｗ／ｍＫ以下であることを特徴としている。
【００１３】
このように、ボンディングステージ材料の低熱膨張セラミックスの室温から５００℃までの線膨張係数が±１ｐｐｍ／℃以下であれば、ボンディング時のステージ変形が０．５μｍ／φ３０ｍｍとなり、突起電極とリードの潰れを均一化できる。
【００１４】
さらに、ボンディングステージ材料の熱伝導率を３Ｗ／ｍＫ以下とすることにより、ボンディングツールからの熱逃げを低減できる。ボンディングツールの温度維持に必要な負荷を低減できる。
【００１５】
なお、ボンディングステージ材料の線膨張係数は、負膨張材料と正膨張材料の添加割合を調整することにより設計でき、例えば負膨張材料としてリン酸タングステン酸ジルコニウムを、正膨張材料として酸化ジルコニウムを選定し、添加量をそれぞれ７５ｖｏｌ％、２５ｖｏｌ％とすることにより、室温から５００℃までの線膨張係数を０．０ｐｐｍ／℃にでき、±１ｐｐｍ／℃以下に設計できる。
【発明の効果】
【００１６】
本発明によれば、ボンディング装置のステージ材料に低熱膨張セラミックスを用いることにより、突起電極およびリードの潰れを均一化でき、それらの合計高さのばらつきを低減できる。
【図面の簡単な説明】
【００１７】
【図１】本発明のボンディング装置を示す概略図である。
【発明を実施するための形態】
【００１８】
次に、本発明の実施の形態について、図面を参照しながら説明する。
【００１９】
（ボンディング装置の構成）
図１は、ボンディング装置を示す概略図である。ボンディング装置１０１は、ボンディングステージ１０４、ボンディングツール１０５および装置架台１０６を備えている。図１に示すように、ボンディングステージ１０４は装置架台１０６により支持されており、ボンディングステージ１０４上には半導体チップ１１０が載置されている。
【００２０】
ボンディングステージ１０４は、固定具により装置架台１０６に精度よく固定されている。ボンディングステージ１０４は、ボンディング前においては常温（２５℃）に保たれている。なお、上面とはボンディングステージ１０４から見て半導体チップ側の面を指し、下面とは上面とは反対側の面を指す。半導体チップ１１０上に形成された突起電極１１１の材質は、例えばＡｕ−Ｓｉであり、リード１１２の材質は例えばＣｕ合金等である。
【００２１】
このようにボンディングステージ１０４上に半導体チップ１１０が載置されている状態で、以下のようなボンディング装置１０１の操作により突起電極１１１とリード１１２のボンディングを行うことができる。すなわち、まず、ボンディングに先立ち、ボンディングツール１０５を約５００℃に昇温する。そして、昇温されたボンディングツール１０５を下降させて、ボンディングステージ１０４上で重ね合わされたリード１１２と突起電極１１１とを加圧することによってリード１１２と突起電極１１１とを圧着できる。
【００２２】
（低熱膨張セラミックスの構成）
ボンディングステージ１０４を構成する低熱膨張セラミックスは、正膨張材料および負膨張材料により複合されて形成されている。正膨張材料は、温度上昇に対して膨張する材料である。負膨張材料は、温度上昇に対して収縮する材料である。
【００２３】
このように、ボンディングステージ材料に正膨張材料および負膨張材料が複合されてなる低熱膨張セラミックスを用いることにより、ボンディング時にステージ内に温度分布が生じても、ステージの変形を低減できる。さらに、負膨張材料にリン酸タングステン酸ジルコニウムを用いることにより広い温度範囲で低熱膨張を実現でき、ボンディングステージの変形を低減できる。
【００２４】
正膨張材料は、高剛性および低熱伝導率を有する材料で形成されている。高剛性および低熱伝導率を有する材料には、酸化ジルコニウムまたはリン酸ジルコニウムが挙げられる。
【００２５】
また、リン酸タングステン酸ジルコニウムの線膨張係数は、−４．０ｐｐｍ／℃であり負膨張性が大きい。したがって、正膨張材料を多く添加して低（ゼロ）熱膨張のステージ材料を設計できる。その正膨張材料に低熱伝導率材料、高剛性材料を選定すれば、低熱膨張以外に低熱伝導、高剛性の特性も付与できる。
【００２６】
負膨張材料は、負膨張性の高い材料で形成されている。負膨張性の高い材料には、リン酸タングステン酸ジルコニウムが挙げられる。このように、リン酸タングステン酸ジルコニウムに適切な量の適切な正膨張材料を混合することで室温から５００℃までの線膨張係数を±１ｐｐｍ／℃以下の低熱膨張の特性を有する材料を作製することができる。
【００２７】
このような低熱膨張セラミックスをボンディング装置のステージ材料に用いることにより、ボンディング後の半導体チップの突起電極とリードとの合計高さのばらつきを低減でき突起電極とリードの潰れを均一化できる。
【００２８】
なお、低熱膨張セラミックスは、８５ＧＰａ以上のヤング率を有する。また、さらに７ＧＰａ以上の硬度を有することが好ましい。
【００２９】
（低熱膨張セラミックスの製造方法）
次に、上記のように構成される低熱膨張セラミックスの製造方法を説明する。まず、リン酸タングステン酸ジルコニウムからなる負膨張材料の原料を所定の配合で混合する。リン酸タングステン酸ジルコニウムのリン源としてはリン酸塩が好ましく、リン酸カルシウム、リン酸ナトリウムなどが挙げられるが、仮焼後に仮焼体に不純物として残留しないリン酸アンモニウムがより好ましい。
【００３０】
タングステン源としては三酸化タングステンや、タングステン酸塩、例えばタングステン酸アンモニウムなどが好ましい。ジルコニウム源としては、ジルコニウム化合物が好ましく、ジルコニアや塩化ジルコニウムがより好ましい。
【００３１】
各原料粉末を有機溶媒により湿式混合した後、仮焼、粉砕して負膨張材料とする。次に正膨張材料と負膨張材料を混合、成形した後、１３００℃以下で焼成する。好ましくは１１５０〜１３００℃で焼成する。なお、１３００℃より高い温度で焼成すると、負膨張材料が分解するため好ましくない。
【００３２】
負膨張材料の粒度を精密に調整する観点では、負膨張材料をあらかじめ調整した後に混合する方法が適している。一方、作業性という観点では、負膨張材料の仮焼体に正膨張材料を加え、粉砕混合する方法が適している。
【００３３】
ボールミルによる粉砕を行う際にはジルコニアボールが好ましい。ジルコニアボール以外、例えばアルミナボールを使用した場合は、コンタミの原因となりやすく、所定の熱膨張係数が得られない場合がある。負膨張材料の粒度調整の詳細については後述する。そして、混合された材料を成形し、大気雰囲気で焼成する。このような工程により、平面度を維持でき、耐薬品性に優れた低熱膨張セラミックスを製造することができる。
【００３４】
なお、成形の工程では、各種成形方法、例えば一軸加圧成形や静水圧加圧成形、鋳込み成形等により成形できる。焼成の工程では、焼成温度を１３００℃以下として焼成することが好ましい。さらに１１５０〜１３００℃間の焼成温度がより好ましい。これにより、高温で負膨張材料中のタングステンが酸化タングステンとなり分解するのを防止することができる。焼成の工程での昇温速度は、１００℃／ｈｒ以上８００℃／ｈｒ以下とすることが好ましい。これにより、緻密な焼結体の低熱膨張セラミックスを製造できる。
【００３５】
（実施例）
上記の製造方法に基づき、表１に示す配合量で、負膨張材料と正膨張材料とを配合し、低熱膨張セラミックスを作製した。得られた低熱膨張セラミックスの比重は、アルキメデス法により相対密度を測定した。また、線膨張係数は、ＪＩＳ  Ｒ ３２５１  「低膨張ガラスのレーザ干渉計による線膨張率の測定方法」に規定された方法により測定した。熱伝導率は、ＪＩＳ Ｒ １６１１  「ファインセラミックスのレーザフラッシュ法による熱拡散率・比熱容量・熱伝導率試験方法」に規定された方法により測定した。また、複合化時の正膨張材料と負膨張材料の反応については、Ｘ線回折法により結晶相を同定した。
【表１】
2015005609.tif 000003
【００３６】
図１に示すボンディング装置の構成において、ボンディングステージの材料を変えて実験を行った。まず、実施例１〜４として、ボンディングステージの材料に、リン酸タングステン酸ジルコニウムおよび酸化ジルコニウムを複合化した低熱膨張セラミックスを用い、実施例４〜６として、ボンディングステージの材料に、リン酸タングステン酸ジルコニウムおよびリン酸ジルコニウムを複合化した低熱膨張セラミックスを用いた。また、実施例７として、ボンディングステージの材料に、リン酸タングステン酸ジルコニウムおよび酸化アルミニウムを複合化した低熱膨張セラミックスを用いた。各材料の構成および特性は、表１に示す通りである。ボンディングステージの形状はφ３０ｍｍ×１０ｍｍｔであり、ボンディング時間は３秒である。
【００３７】
実施例２の構成で数値解析したところ、ボンディング完了直後のボンディングステージ上面の温度２６０℃に対して、ボンディングステージ上面と下面との温度差は２３５℃となった。この温度差を有するボンディングステージの反り量を下面固定として数値解析した結果、０．５μｍとなった。これより、半導体チップの突起電極とリードとの合計高さのばらつきは０．５μｍであると考えられる。
【００３８】
また、比較例として、実施例と同様の形状のフォルステライトで形成されたボンディングステージを用いて同様の測定を行った。その結果、ボンディングステージ上面の温度は１３０℃であり、この時のステージ上面と下面との温度差は１０５℃であった。ボンディングステージの反り量は２．５μｍとなった。これより、半導体チップの突起電極とリードとの合計高さのばらつきは２．５μｍであると考えられる。
【００３９】
以上のように、比較例では、半導体チップの突起電極とリードとの合計高さのばらつきが２．５μｍであったのに対して、実施例２の構成では、これを０．５μｍに減少させることができた。
【００４０】
さらに、比較例では、ボンディングステージからの熱逃げが多く、ボンディングツールの温度維持するためツールヒータに高い負荷がかかった。多くの実施例では、ボンディングツールのヒータ負荷は低下した。これは、フォルステライトの熱伝導率に対して、ほとんどの低熱膨張セラミックスの熱伝導率が低いことによる。
【符号の説明】
【００４１】
１０１  ボンディング装置
１０４  ボンディングステージ
１０５  ボンディングツール
１０６  装置架台
１１０  半導体チップ
１１１  突起電極
１１２  リード
【図１】
2015005609.tif 000004